"室温で可逆的にスイッチング可能な配合物において、この配合物がディールスアルダー反応またはヘテロディールスアルダー反応によりスイッチング可能であり、この配合物が2個の親ジエン体二重結合を有する成分Aを含有し、この配合物が2個のジエン官能基を有する成分Bを含有し、成分AまたはBの少なくとも1つが、ポリマーとして存在し、および親ジエン体が炭素-硫黄二重結合を有する化合物であることを特徴とする、室温で可逆的にスイッチング可能な配合物。親ジエン体がジチオエステルである、請求項1記載の配合物。親ジエン体が構造式式中、Zは、電子求引性基であり、Rmは、多価有機基であるかまたはポリマーであるを有する化合物である、請求項2記載の配合物。基Zが2-ピリジル基である、請求項3記載の配合物。成分AおよびBがそれぞれポリマーであり、前記ポリマーが同一かまたは異なるポリマーであってよい、請求項1記載の配合物。前記ポリマーが、ポリアクリレート、ポリメタクリレート、ポリスチレン、アクリレートとメタクリレートおよび/またはスチレンとからなるコポリマー、ポリアクリルニトリル、ポリエーテル、ポリエステル、ポリ乳酸、ポリアミド、ポリエステルアミド、ポリウレタン、ポリカーボネート、非晶質または部分結晶性のポリ-α-オレフィン、EPDM、EPM、水素化された、または水素化されていないポリブタジエン、ABS、SBR、ポリシロキサンおよび/または前記ポリマーのブロックコポリマー、櫛形コポリマーおよび/または星形コポリマーである、請求項1から5までのいずれか1項に記載の配合物。成分BがATRPにより製造された二官能性ポリマーであり、およびジエン末端基での官能化が末位のハロゲン原子の置換によって行なわれた、請求項1から6までのいずれか1項に記載の配合物。成分Aが請求項3記載の2個のジチオエステル基を有する低分子量の有機化合物であり、および基Zが2-ピリジル基、ホスホリル基またはスルホニル基である、請求項1から7までのいずれか1項に記載の配合物。可逆的なスイッチング法において、少なくとも2つの異なる成分AおよびBからなる配合物を、ディールスアルダー反応またはヘテロディールスアルダー反応により、室温で分子量の増加を伴ないながらカップリングし、比較的高い温度でカップリングの少なくとも50を逆ディールスアルダー反応または逆ヘテロディールスアルダー反応により再び引き離し、および成分Aは、炭素-硫黄二重結合を有する化合物であることを特徴とする、可逆的なスイッチング法。成分Aおよび/またはBは、請求項5または6記載のポリマーである、請求項9記載の方法。分子量の増加は、成分AとBとの混合後に2分間以内に起こる、請求項9または10記載の方法。分子量の増加は、成分AおよびBと触媒との混合後に2分間以内に起こる、請求項9または10記載の方法。接着剤、シーラント、成形材料、ワニス、ペイント、塗料、油添加剤、インキまたは複合材料での、請求項1から8までのいずれか1項に記載の配合物の使用。例ポリマーの数平均分子量Mnおよび多分散指数PDIをGPCgelpermeationchromatographyゲル浸透クロマトグラフィーにより測定した。この測定をPolymerLaboratoriesInc.社のPL-GPC50Plusを用いて30°CでテトラヒドロフランTHF中で一連のポリスチレン標準に対して実施した約200~1106g/mol。NMR分析をBrukerAM400MHz分光計で実施した。レオロジー測定をISO6721第10部、温度勾配=2K/分による平行平板粘度測定法plate-platemeasurementsとして行なった。充填された測定点は、-5°C~150°Cの測定範囲に相応し、充填されていない測定点は、100°C~200°Cの測定範囲を有する測定法に相応する。実施例1:ビスブロモポリメチルメタクリレートの合成メチルメタクリレート50当量MMA、1,2-ビスブロモイソブチリルオキシエタン1当量、臭化銅I0.105当量、臭化銅II0.0125当量および2,2’-ビピリジン0.25当量を、電磁攪拌機、窒素供給管および還流冷却器を備えた1lの三口フラスコ中に予め装入する。アセトンを、50容量の溶液500mlが存在するように前記混合物に添加する。存在する酸素を、40分間窒素を通過させることによって除去する。更に、この混合物を窒素の下で油浴中で50°Cに加熱する。重合を氷浴中での冷却および空気酸素の供給によって2時間後に停止させる。銅触媒を、中性の酸化アルミニウムで充填された、短いカラム上での濾過により除去する。ブロムにより停止されたポリメチルメタクリレートPMMA-Br2を2回冷たいヘキサン中で沈殿させ、そうこうする間にこのポリメチルメタクリレートは、僅かなアセトン中に溶解する。分子量をGPCTHFにより測定する:Mn=3500gmol1、PDI=1.2。実施例2:ビスシクロペンタジエニルポリメチルメタクリレートの合成:第1段階からのPMMA-Br21当量、ヨウ化ナトリウム12当量、トリブチルホスファン4当量およびニッケロセン8当量を、電磁攪拌機、還流冷却器および滴下漏斗を備えた50mlの三口フラスコ中で窒素の下で無水テトラヒドロフランTHF中に溶解し、したがってポリマーに対して0.1モルの溶液25mlが形成される。この溶液を室温で12時間攪拌し、引続きこの反応溶液をカラムクロマトグラフィーにより、塩基性の酸化アルミニウムで充填された、短いカラム上で精製する。シクロペンタジエニルにより停止されたポリメチルメタクリレートPMMA-CP2を2回冷たいヘキサン中で沈殿させる。シクロペンタジエニル基を用いて、95を上廻り行なわれる2回の官能化をESI-MSにより検出する。m/z値は、それぞれ実施例1からの生成物の測定と比較して約29.6gmol1だけ少ない。実施例3:Br官能性ポリn-ブチルアクリレートの合成n-ブチルメタクリレート80当量MMA、1,2-ビスブロモイソブチリルオキシエタン1当量、臭化銅I0.105当量、臭化銅II0.0125当量および2,2’-ビピリジン0.25当量を、電磁攪拌機、窒素供給管および還流冷却器を備えた1lの三口フラスコ中に予め装入する。アセトンを、50容量の溶液500mlが存在するように前記混合物に添加する。存在する酸素を、40分間窒素を通過させることによって除去する。更に、この混合物を窒素の下で油浴中で60°Cに加熱する。重合を室温への冷却および空気酸素の供給によって3時間後に停止させる。銅触媒を、中性の酸化アルミニウムで充填された、短いカラム上での濾過により除去する。ブロムにより停止されたポリn-ブチルメタクリレートを溶剤の蒸発によって取得する。分子量をGPCTHFにより測定する:Mn=12000gmol1,PDI=1.3。実施例4:Br官能性ポリイソボルニルメタクリレート-コ-ブチルアクリレートの合成イソボルニルアクリレート32当量iBoMA、n-ブチルアクリレート25当量nBA、1,2-ビスブロモイソブチリルオキシエタン1当量、臭化銅I0.105当量、臭化銅II0.0125当量および2,2’-ビピリジン0.25当量を、電磁攪拌機、窒素供給管および還流冷却器を備えた1lの三口フラスコ中に予め装入する。アセトンを、50容量の溶液500mlが存在するように前記混合物に添加する。存在する酸素を、40分間窒素を通過させることによって除去する。更に、この混合物を窒素の下で油浴中で60°Cに加熱する。重合を室温への冷却および空気酸素の供給によって3時間後に停止させる。銅触媒を、中性の酸化アルミニウムで充填された、短いカラム上での濾過により除去する。ブロムにより停止されたコポリマーを溶剤の蒸発によって取得する。分子量をGPCTHFにより測定する:Mn=10000gmol1、PDI=1.3。実施例5:ビスシクロペンタジエニル-ポリn-ブチルアクリレートの合成実施例3からのポリマー1当量、ヨウ化ナトリウム6当量、トリブチルホスファン2当量およびニッケロセン2当量を、電磁攪拌機、還流冷却器および滴下漏斗を備えた50mlの三口フラスコ中で窒素の下でアセトン中に溶解し、したがってポリマーに対して0.1モルの溶液25mlが形成される。この溶液を室温で12時間攪拌し、引続きこの反応溶液をカラムクロマトグラフィーにより、塩基性の酸化アルミニウムで充填された、短いカラム上で精製する。シクロペンタジエニルで停止されたポリマーを2回冷たいエタノール中で水の添加によって沈殿させる。90を上廻るBr末端基からCp末端基への反応を核磁気共鳴分光分析法により検出する。実施例6:ビスシクロペンタジエニル-ポリイソボルニルメタクリレート-コ-ブチルアクリレートの合成実施例4からのポリマーの反応を実施例5と同様にして行なう。この反応は、同様に90を上廻り行なわれた。実施例7:燐-ジチオエステルPDIの合成無水THF20ml中のジエチルホスファイト5.3ml、41.2mmolの溶液を、THF40ml中の水素化ナトリウム1.64g、41.2mmolの懸濁液に還流冷却器および電磁攪拌機を備えた二口フラスコ中で徐々に窒素雰囲気下で滴加する。水素の発生が終結した後、この混合物を10分間還流する。室温への冷却後、反応混合物をさらにアセトンおよび液体窒素からなる冷却浴中で-20°Cで冷却し、その間に二硫化炭素12.26ml、203.6mmolを滴下法で添加した。添加の終結後、この混合物を30分間に亘って室温に昇温させることによって融解する。その後、この混合物に無水THF40ml中の1,4-ビスブロモメチルベンゼンの溶液5.44gを滴下法で室温で添加し、さらに3時間攪拌する。引続き、ヘキサン200mlを添加し、この混合物を濾過する。紫色の濾液を捕集し、溶剤を真空下で除去する。生成物をカラムクロマトグラフィーによってシリカ上で溶離剤としてのヘキサンおよび酢酸エステルを用いて精製する。第2の紫色の画分を生成物画分として捕集し、溶剤を除去する。純度は、核磁気共鳴分光分析法によれば、95を上廻る。1HNMR250MHz,CDCl3,25°C:δ=7.20s,4H,4.40s,4H,4.30-4.11m,8H,1.27t,J=7Hz,12H。実施例8:ジチオエステルリンカーPDIとの反応攪拌しながら、実施例7からのジチオエステル化合物の一部分と混合した、実施例5からのCp官能化されたポリマーの一部分の50溶液を製造し、したがって溶液20mlを得る。この混合物を室温で1時間攪拌し、その後に溶剤を真空下に除去する。実施例9:BMIリンカーとの反応実施例6からのポリマーを、ジクロロメタン中のビスマレインイミドの一部分を混合した、Cp官能化されたポリマーの一部分の50の溶液を攪拌することによって製造し、したがって溶液20mlを得る。この混合物にZnCl2の一部分を混合し、この混合物を室温で2時間攪拌し、その後に溶剤を真空下に除去する。スイッチング可能な粘度の効果は、表示された温度範囲に亘って材料の粘度の測定曲線に確認することができる。実施例5および6の測定曲線は、実施例8および9の結合されていない低分子量のポリマーを表わす。実施例8および9における材料の成果を収めた鎖結合は、低い温度で測定曲線の開始時に10倍高められた粘度から明らかである。この粘度差は、逆HDAヘテロディールスアルダー反応が起こる温度で開始して失われ、すなわち形成された鎖結合は、破壊される。この点から開始して、ポリマーが実施例5および6の出発材料の粘度に到達するまで、ポリマーの粘度は不均衡に減少する。"